(57)【要約】【課題】精製することなく容易に製造できる改質成分が含浸された内部損失の低い改質木材、およびこれを用いた楽器を提供する。【解決手段】木材と、前記木材に含浸されたスオウ抽出成分とを有する改質木材とする。改質木材は、前記スオウ抽出成分の質量が、前記木材の質量の０．５〜１０％であることが好ましい。【選択図】なし【特許請求の範囲】
【請求項１】
木材と、前記木材に含浸されたスオウ抽出成分とを有する改質木材。
【請求項２】
前記スオウ抽出成分の質量が、前記木材の絶乾状態での質量の０．５〜１０％である請求項１に記載の改質木材。
【請求項３】
前記木材の繊維方向の内部損失が４×１０−３以上である請求項１または請求項２に記載の改質木材。
【請求項４】
前記木材が、メープル、スプルース、マホガニー、ビーチ、バーチ、ウォルナットのいずれかである請求項１〜請求項３のいずれか一項に記載の改質木材。
【請求項５】
木材にスオウ抽出成分を含浸させる含浸工程を含む改質木材の製造方法。
【請求項６】
前記含浸工程が、前記木材を、前記スオウ抽出成分を０．１〜５．０質量％含むスオウ溶液に浸漬させる工程である請求項５に記載の改質木材の製造方法。
【請求項７】
前記含浸工程の前に、スオウから水を用いて前記スオウ抽出成分を抽出する抽出工程を有し、
前記抽出工程において、前記スオウから抽出された固形分の質量が、前記スオウの質量の８〜１２％となるまで抽出を行う請求項５または請求項６に記載の改質木材の製造方法。
【請求項８】
請求項１〜請求項４のいずれか一項に記載の改質木材を含む楽器。
【発明の詳細な説明】
【技術分野】
【０００１】
本発明は、改質木材、改質木材の製造方法および楽器に関する。
【背景技術】
【０００２】
弦楽器、打楽器、管楽器などの楽器には、木材が使用されている。楽器に使用される木材としては、良好な音質が得られるように、内部損失（ｔａｎδ）の低いものを用いることが好ましい。しかし、楽器の材料として好適な内部損失の低い木材は希少である。このため、木材を改質して、内部損失を低減させることが要求されている。
【０００３】
従来、木材の内部損失を低減させる方法として、レゾルシンおよびホルムアルデヒドを用いて木質を改質する方法がある。しかし、この方法では、ホルムアルデヒドを用いるため、改質後の木材がホルムアルデヒド臭を有するものになるという欠点があった。
【０００４】
ホルムアルデヒドを用いずに、木材の内部損失を低減させる方法として、ヘマトキシリンを用いて木材を改質する方法がある。例えば、特許文献１には、ヘマトキシリンおよび／またはその誘導体を含む溶液を木材に含浸させもしくは塗布した後に、目的の含水率となるまで乾燥させる木材の改質方法が記載されている。
【先行技術文献】
【特許文献】
【０００５】
【特許文献１】特許第３５２０９６２号公報
【発明の概要】
【発明が解決しようとする課題】
【０００６】
しかし、ヘマトキシリンおよび／またはその誘導体を含む溶液を用いる木材の改質方法では、ヘマトキシリンおよび／またはその誘導体が高価であるという不都合があった。ヘマトキシリンおよび／またはその誘導体は、マメ科植物から抽出して精製する方法によって製造される。ヘマトキシリンおよび／またはその誘導体を得るために行われる精製は、手間のかかる作業であり、ヘマトキシリンおよび／またはその誘導体の価格が高いことの原因となっている。
【０００７】
本発明は、上記事情に鑑みてなされたものであり、精製することなく容易に製造できる改質成分が含浸された内部損失の低い改質木材、およびこれを用いた楽器を提供することを課題とする。
また、本発明は、精製することなく容易に製造できる改質成分を用いて、木材の内部損失を低下させる木材の改質方法を提供することを課題とする。
【課題を解決するための手段】
【０００８】
本発明者は、上記課題を解決するために、木材の内部損失を低減させるために木材に含浸させる改質成分として、精製することなく容易に製造できる改質成分に着目し、鋭意検討を重ねた。
その結果、本発明者は、改質成分としてスオウ抽出成分を用いればよいことを見出し、本発明を想到した。
すなわち、本発明は以下の事項に関する。
【０００９】
［１］  木材と、前記木材に含浸されたスオウ抽出成分とを有する改質木材。
［２］  前記スオウ抽出成分の質量が、前記木材の絶乾状態での質量の０．５〜１０％である［１］に記載の改質木材。
［３］  前記木材の繊維方向の内部損失が４×１０−３以上である［１］または［２］に記載の改質木材。
［４］  前記木材が、メープル、スプルース、マホガニー、ビーチ、バーチ、ウォルナットのいずれかである［１］〜［３］のいずれかに記載の改質木材。
【００１０】
［５］  木材にスオウ抽出成分を含浸させる含浸工程を含む改質木材の製造方法。
［６］  前記含浸工程が、前記木材を、前記スオウ抽出成分を０．１〜５．０質量％含むスオウ溶液に浸漬させる工程である［５］に記載の改質木材の製造方法。
［７］  前記含浸工程の前に、スオウから水を用いて前記スオウ抽出成分を抽出する抽出工程を有し、
前記抽出工程において、前記スオウから抽出された固形分の質量が、前記スオウの質量の８〜１２％となるまで抽出を行う［５］または［６］に記載の改質木材の製造方法。
【００１１】
［８］  ［１］〜［４］のいずれかに記載の改質木材を含む楽器。
【発明の効果】
【００１２】
本発明の改質木材は、木材と、木材に含浸されたスオウ抽出成分とを有する。スオウ抽出成分は、スオウから水を用いて抽出するだけで得られ、精製することなく容易に製造できる。
また、スオウ抽出成分は、木材に含浸させることで、木材の内部損失を低減させる改質成分である。したがって、本発明の改質木材は、内部損失の低いものである。
【００１３】
本発明の改質木材の製造方法は、木材に、スオウ抽出成分を含浸させる含浸工程を含む。本発明の改質木材の製造方法によれば、精製することなく容易に製造できる改質成分を用いて、木材の内部損失を低下させることができる。
本発明の楽器は、本発明の改質木材が用いられている。本発明の改質木材は、内部損失が低いため、本発明の楽器は、音質が良好である。
【図面の簡単な説明】
【００１４】
【図１】図１は、本発明の楽器の一例としてのアコースティックギターを示した平面図である。
【発明を実施するための形態】
【００１５】
以下、本発明を適用した実施形態について詳細に説明する。
［改質木材］
本実施形態の改質木材は、木材と、木材に含浸されたスオウ抽出成分とを有する。
本実施形態において、木材にスオウ抽出成分が含浸しているとは、少なくとも木材の表面から０．５ｍｍ以上、好ましくは２ｍｍ以上の深さまでスオウ抽出成分が侵入している状態であることを意味する。
【００１６】
改質木材の材料として使用される木材は、半径方向（Ｒ方向）の内部損失が１２×１０−３以上であるものが好ましく、１５×１０−３以上であるものがより好ましい。半径方向の内部損失が１２×１０−３以上の木材は、スオウ抽出成分を含浸させることによる内部損失の低減効果が顕著であるため、改質木材の材料として好ましい。
また、改質木材の材料として使用される木材は、半径方向の内部損失が２５×１０−３以下であることが好ましく、２３×１０−３以下であることがより好ましい。半径方向の内部損失が２５×１０−３以下の木材は、スオウ抽出成分を含浸させることにより、楽器の材料として好適な半径方向の内部損失が２２×１０−３以下の改質木材となりやすく、好ましい。
【００１７】
改質木材の材料として使用される木材は、繊維方向（Ｌ方向）の内部損失が４×１０−３以上であるものが好ましく、５×１０−３以上であるものがより好ましい。繊維方向の内部損失が４×１０−３以上の木材は、スオウ抽出成分を含浸させることによる内部損失の低減効果が顕著であるため、改質木材の材料として好ましい。
また、改質木材の材料として使用される木材は、繊維方向の内部損失が１２×１０−３以下であることが好ましく、１０×１０−３以下であることがより好ましい。繊維方向の内部損失が１２×１０−３以下の木材は、スオウ抽出成分を含浸させることにより、楽器の材料として好適な繊維方向の内部損失が９×１０−３以下の改質木材となりやすく、好ましい。
【００１８】
本実施形態において、「内部損失（ｔａｎδ）」とは、以下に示す方法により求めた数値である。
両端自由たわみ振動法（矢野等：木材学会誌,32,984-989(1986)）を用いて、共振周波数よりEuller-Bernoulli式で比動的ヤング率を求めた。また、自由減衰曲線より対数減衰率を得て、これをπで除してｔａｎδに変換し、振動減衰率である内部損失の数値とした。
【００１９】
特に指定がない限り、本実施形態における木材または改質木材の「内部損失（ｔａｎδ）」とは、温度１０５℃のオーブンで質量が安定するまで加熱して絶乾状態とした後、温度２２℃、相対湿度６０％の雰囲気下で質量が安定するまで放置した木材または改質木材の測定値である。
【００２０】
改質木材の材料として使用される木材の種類は、特に限定されないが、メープル、スプルース、マホガニー、ビーチ、バーチ、ウォルナットから選ばれるいずれかであることが好ましい。これらの木材は、入手が容易であるため、これらの木材にスオウ抽出成分を含浸させた改質木材は、安定して供給可能である。しかも内部損失が低いため高性能な楽器の材料として好適である。
【００２１】
改質木材の材料として使用される木材の種類は、これらの中でも、メープル、スプルース、ビーチ、バーチ、ウォルナットから選ばれるいずれかであることが好ましい。これらの木材は、スオウ抽出成分を含浸させることによる内部損失の低減効果が顕著である。このため、スオウ抽出成分を含浸させることにより、楽器の材料として好適な内部損失を有する高性能な改質木材となり、好ましい。
【００２２】
本実施形態の改質木材に含まれるスオウ抽出成分の質量は、木材（スオウ抽出成分を含浸させる前の木材）の絶乾状態での質量の０．５〜１０％であることが好ましく、１〜７％であることがより好ましい。絶乾状態の木材の質量に対する、改質木材中のスオウ抽出成分の質量の割合が０．５％以上であると、スオウ抽出成分を含浸させたことによる内部損失の低減効果が顕著な改質木材となる。しかし、絶乾状態の木材の質量に対する、改質木材中のスオウ抽出成分の質量の割合が１０％を超えても、スオウ抽出成分を含浸させたことによる内部損失の低減効果は飽和する。このため、改質木材中のスオウ抽出成分の質量は、木材の絶乾状態での質量の１０％以下であることが好ましい。
【００２３】
本実施形態における「木材の質量に対する改質木材中のスオウ抽出成分の質量の割合」は、絶乾状態の木材の質量（処理前）と、絶乾状態の改質木材の質量（処理後）とをそれぞれ測定し、以下に示す式により算出した数値である。
［｛（処理後−処理前）／処理前｝×１００（％）］
【００２４】
本実施形態の改質木材は、気乾密度が０．２〜１．２ｇ／ｃｍ−３であることが好ましく、０．３〜１．０ｇ／ｃｍ−３であることがより好ましい。改質木材の気乾密度が０．２ｇ／ｃｍ−３以上であると、これを用いた楽器が、楽器としての十分な剛性を有するものとなる。また、改質木材の気乾密度が１．２ｇ／ｃｍ−３以下であると、これを用いた楽器が演奏時に十分に振動するものとなるため、音量および音質が良好となる。
【００２５】
本実施形態の改質木材における繊維方向（Ｌ方向）の弾性率は、７〜２０ＧＰａであることが好ましく、８〜１８ＧＰａであることがより好ましい。改質木材における半径方向（Ｒ方向）の弾性率は、０．５〜２．５ＧＰａであることが好ましく、０．８〜２ＧＰａであることがより好ましい。改質木材における繊維方向および半径方向の弾性率が、それぞれ上記範囲内であると、楽器の材料としてより好適なものとなる。改質木材における繊維方向の弾性率が７ＧＰａ以上であって半径方向の弾性率が０．５ＧＰａ以上であると、これを用いた楽器が、楽器としての十分な剛性を有するものとなる。また、半径方向の弾性率が２．５ＧＰａ以下であると、半径方向の弾性率と繊維方向の弾性率との差が確保されやすくなり、所望の音色を有する楽器が得られやすい改質木材となる。
【００２６】
［改質木材の製造方法］
本実施形態の改質木材の製造方法について説明する。
本実施形態の改質木材の製造方法は、木材にスオウ抽出成分を含浸させる含浸工程を含む。本実施形態の改質木材の製造方法は、含浸工程の前に、スオウから水を用いてスオウ抽出成分を抽出する抽出工程を有することが好ましい。
【００２７】
（抽出工程）
抽出工程では、スオウから水を用いてスオウ抽出成分を抽出する。
抽出工程において使用する抽出器は、特に限定されない。
抽出工程において使用するスオウの形状は、特に限定されないが、効率よく抽出するために、チップ状または粉末状のものを用いることが好ましく、粉末状のものを用いること特に好ましい。
【００２８】
抽出工程は、特に限定されないが、例えば、以下のような方法がある。
抽出工程では、スオウを被抽出材料として用いる第１工程と、スオウ抽出液から分離されたスオウを被抽出材料として用いる第２工程とを行うことが好ましい。
【００２９】
第１工程は、スオウを水中に入れ、所定の温度で所定の時間加熱してスオウ抽出液を得た後、スオウ抽出液中のスオウを除去してスオウ溶液を得る工程である。
第１工程において抽出に使用する水の質量は、特に限定されないが、効率よくスオウ抽出成分を抽出するために、スオウの質量の１０〜２０倍とすることが好ましい。
第１工程における抽出温度は、特に限定されないが、効率よくスオウ抽出成分を抽出するために、９５〜９８℃であることが好ましい。
第１工程における抽出時間は、例えば、１〜２時間である。
第１工程において、スオウ抽出液中のスオウを除去する方法は、使用するスオウの形状に応じて適宜決定でき、特に限定されない。例えば、金網や布などを用いてスオウ抽出液をろ過する方法を用いることができる。
【００３０】
第２工程は、スオウ抽出液から分離されたスオウを水中に入れ、所定の温度で所定の時間加熱してスオウ抽出液を得た後、スオウ抽出液中のスオウを除去してスオウ溶液を得る工程である。
第２工程において抽出に使用する水の質量は、特に限定されないが、効率よくスオウ抽出成分を抽出するために、スオウ抽出液から分離されたスオウの質量の１０〜２０倍とすることが好ましい。
第２工程における抽出温度および抽出時間は、効率よくスオウ抽出成分を抽出するために、第１工程と同じ範囲内であることが好ましい。
第２工程において、スオウ抽出液中のスオウを除去する方法は、例えば、第１工程と同じ方法を用いることができる。
【００３１】
第２工程は必要に応じて複数回行ってもよい。スオウの形状、第１工程および第２工程における抽出温度および抽出時間などに応じて、抽出回数を決定してよい。
第１工程および第２工程を行うことにより得られた全てのスオウ溶液は、集められて後述する含浸工程で用いられる。
【００３２】
本実施形態では、抽出工程において、スオウから抽出された固形分の質量が、抽出前のスオウの質量の８〜１２％となるまで抽出を行うことが好ましく、９〜１１％となるまで抽出を行うことがより好ましい。スオウから抽出された固形分の質量が、抽出前のスオウの質量の８％以上となるまで抽出を行うことで、スオウに含まれる抽出可能な成分が十分に抽出されるとともに、スオウ抽出成分の組成のばらつきが少なく、品質の安定したスオウ溶液が得られる。また、スオウから水を用いてスオウ抽出成分を抽出する場合、スオウから抽出された固形分の質量が、抽出前のスオウの質量の１２％超となるまで抽出を行うことは困難である。このため、スオウから抽出された固形分の質量は、抽出前のスオウの質量の１２％以下であることが好ましい。
【００３３】
抽出前のスオウの質量に対するスオウから抽出された固形分の質量の割合は、スオウの形状、抽出に使用する水の量、抽出温度、抽出時間、抽出回数によって変化する。具体的には、スオウの形状を小さく、抽出に使用する水の量を多く、抽出温度を高く、抽出時間を長く、抽出回数を多くすることにより、抽出前のスオウの質量に対するスオウから抽出された固形分の質量の割合を高くすることができる。
したがって、スオウの形状、抽出に使用する水の量、抽出温度、抽出時間、抽出回数を異ならせて、スオウからスオウ抽出成分を抽出し、それぞれの条件での抽出前のスオウの質量に対するスオウから抽出された固形分の質量の割合をあらかじめ求めておくことにより、スオウから抽出された固形分の質量が所定の量となる条件を求めることができる。
【００３４】
本実施形態において、スオウから抽出された固形分の質量は、抽出工程を行うことにより得られた全てのスオウ溶液を集めたものから一部をサンプルとして採取し、これを蒸発乾固して得られた固形分の質量を用いて、全てのスオウ溶液に含まれる固形分の質量を算出して得た数値である。
【００３５】
抽出工程を行うことにより得られたスオウ溶液（第１工程および第２工程を行うことにより得られた全てのスオウ溶液を集めたもの）は、スオウ溶液中のスオウ抽出成分の濃度を調整するために、必要に応じて濃縮または希釈してよい。
スオウ溶液を濃縮する方法は、例えば、スオウ溶液を加熱して、スオウ溶液中に含まれる水を蒸発させる方法が挙げられる。この場合、スオウ溶液の濃縮に必要な時間を少なくするために、スオウ溶液を減圧下で加熱してもよい。
スオウ溶液を希釈する方法は、例えば、スオウ溶液に水を加える方法が挙げられる。
【００３６】
（含浸工程）
含浸工程では、木材にスオウ抽出成分を含浸させる。含浸工程は、木材をスオウ溶液に浸漬させる工程であることが好ましい。
【００３７】
含浸工程は、木材を、スオウ抽出成分を０．１〜５．０質量％含むスオウ溶液に浸漬させる工程であることが好ましく、スオウ抽出成分を０．５〜４．０質量％含むスオウ溶液に浸漬させる工程であることがより好ましい。スオウ溶液に含まれるスオウ抽出成分が０．１質量％以上であると、スオウ抽出成分の質量が木材の質量の０．５％以上である改質木材が得られやすく、好ましい。また、スオウ溶液に含まれるスオウ抽出成分が５．０質量％以下であると、スオウ抽出成分の質量が木材の質量の１０％以下である改質木材が得られやすいため、好ましい。
【００３８】
改質木材中のスオウ抽出成分の質量は、材料として使用する木材の種類および板厚に応じて、木材を浸漬させるスオウ溶液中のスオウ抽出成分の濃度を制御するとともに、必要に応じて、例えば、以下に示す（１）〜（５）の木材へのスオウ抽出成分の含浸を促進する方法から選ばれる一つまたは複数の方法を、１回以上行うことにより調整できる。
【００３９】
（１）木材を浸漬させたスオウ溶液に超音波を伝導させる方法
（２）木材に穴をあけてからスオウ溶液に浸漬させる方法
（３）木材をスオウ溶液に浸漬させた状態で木材を減圧する方法
（４）木材をスオウ溶液に浸漬させた状態で木材を加圧する方法
（５）木材を浸漬させるスオウ溶液を加熱する方法
【００４０】
上記の（３）木材をスオウ溶液に浸漬させた状態で木材を減圧する方法は、例えば、スオウ溶液に浸漬させた状態の木材を、密閉容器内で２０〜５０ｈＰａの圧力で３０分〜１時間減圧する方法が挙げられる。スオウ溶液に浸漬させた状態の木材を減圧することにより、木材中の空気が抜かれて、木材へのスオウ抽出成分の含浸が促進される。上記（３）の方法を行った後、常圧に戻した木材は、引き続きスオウ溶液に浸漬させてもよい。
【００４１】
上記の（４）木材をスオウ溶液に浸漬させた状態で木材を加圧するは、例えば、スオウ溶液に浸漬させた状態の木材を、密閉容器内で２〜１０ＭＰａの圧力で３０分〜２時間加圧する方法が挙げられる。（４）木材をスオウ溶液に浸漬させた状態で木材を加圧する方法は、上記（３）の方法を行った後の木材に対して行ってもよい。
上記の（５）木材を浸漬させるスオウ溶液を加熱する方法は、例えば、スオウ溶液を５０℃〜９０℃に加熱する方法が挙げられる。
【００４２】
材料として使用する木材が板厚１ｍｍ以下の木材単板である場合、木材を浸漬させるスオウ溶液中のスオウ抽出成分の濃度を制御するだけで、木材にスオウ抽出成分を十分に含浸させることができる。
材料として使用する木材が板厚１ｍｍ〜数ｍｍの木材単板である場合、上記の（３）木材をスオウ溶液に浸漬させた状態で木材を減圧する方法を用いることが好ましい。
材料として使用する木材が数ｍｍを超える板厚の高比重材である場合、上記（３）の方法を行った後に、上記の（４）木材をスオウ溶液に浸漬させた状態で木材を加圧する方法を用いることが好ましい。
【００４３】
含浸工程においては、木材をスオウ溶液に浸漬させる工程の後、木材を乾燥させる工程を行うことが好ましい。
木材を乾燥させる工程は、例えば、常温常圧環境下で１週間〜数ヶ月程度放置する自然乾燥工程であってもよいし、温度、湿度をコントロールした環境下で所望の含水率となるように調湿する人工乾燥工程であってもよいし、自然乾燥工程を行った後、人工乾燥工程を行ってもよい。
【００４４】
本実施形態の改質木材は、木材と、木材に含浸されたスオウ抽出成分とを有する。スオウ抽出成分は、スオウから水を用いて抽出するだけで得られるものであり、精製することなく容易に製造できる。
また、スオウ抽出成分は、木材に含浸させることで、木材の内部損失を低減させる改質成分である。したがって、本実施形態の改質木材は、内部損失の低いものである。
【００４５】
また、本実施形態の改質木材の製造方法は、木材に、スオウ抽出成分を含浸させる含浸工程を含む。したがって、本実施形態の改質木材の製造方法によれば、精製することなく容易に製造できる改質成分を用いて、木材の内部損失を低下させることができる。また、本実施形態の改質木材の製造方法では、ホルムアルデヒドなどの化学物質を用いることなく木材の内部損失を低下させることができ、好ましい。
【００４６】
本実施形態の改質木材の製造方法では、材料として使用される木材と、含浸工程後に得られた改質木材とにおける気乾密度の変化率［｛（処理後−処理前）／処理前｝×１００（％）］が小さい。気乾密度の変化率は、材料として使用される木材の種類およびスオウ抽出成分の質量の割合などによって異なる。気乾密度の変化率は、−５％〜５％の範囲内であることが好ましく、−４％〜４％の範囲内であることがより好ましい。上記の気乾密度の変化率が−５％〜５％であると、楽器の材料として適した気乾密度を有する木材に含浸工程を行うことにより、気乾密度に支障を来すことなく内部損失の低い改質木材が得られる。
【００４７】
本実施形態の改質木材の製造方法では、材料として使用される木材と、含浸工程後に得られた改質木材とにおける繊維方向（Ｌ方向）および半径方向（Ｒ方向）の弾性率の変化率［｛（処理後−処理前）／処理前｝×１００（％）］が小さい。繊維方向および半径方向の弾性率の変化率は、材料として使用される木材の種類およびスオウ抽出成分の質量の割合などによって異なる。繊維方向の弾性率の変化率は、−７〜２％であることが好ましい。半径方向の弾性率の変化率は、−６〜２０％であることが好ましい。繊維方向および半径方向の弾性率の変化率が上記範囲内であると、楽器の材料として適した弾性率を有する木材に含浸工程を行うことにより、楽器の材料として好適な弾性率を有し、かつ内部損失の低い改質木材が得られる。
【００４８】
［楽器］
次に、本発明の楽器について、例に挙げて詳細に説明する。
図１は、本発明の楽器の一例としてのアコースティックギターを示した平面図である。図１において、符号１はアコースティックギターを示し、符号２はボディを示し、符号３は指板を示している。
【００４９】
本実施形態のアコースティックギター１は、ボディ２および／または指板３の材料として、上述した本実施形態の改質木材が用いられている。ボディ２および／または指板３の材料として用いられている本実施形態の改質木材は、内部損失の低いものである。このため、本実施形態のアコースティックギター１は、音質の良好なものである。
【００５０】
「他の例」
本発明の楽器は、上述した実施形態に限定されるものではない。
本実施形態では、本発明の楽器の一例として、アコースティックギターを例に挙げて説明したが、本発明の楽器は、本発明の改質木材が用いられているものであればよく、アコースティックギターに限定されるものではない。アコースティックギターの他、バイオリンなどの弦楽器、ドラムなどの打楽器、ピアノなどの鍵盤楽器、管楽器などが本発明の楽器として挙げられる。
【実施例】
【００５１】
以下、実施例および比較例により本発明をさらに具体的に説明する。なお、本発明は、以下の実施例のみに限定されない。
「実施例１」
粉末状のスオウから熱水を用いてスオウ抽出成分を抽出した（抽出工程）。抽出工程を行うことによってスオウから抽出された固形分の質量は、スオウの質量の１０％であった。
次に、抽出工程を行うことにより得られたスオウ溶液に水を加えて、スオウ抽出成分を０．７質量％含むスオウ溶液を得た。
【００５２】
（木材）
木材として、Ｌ方向（繊維方向）長さが１８０ｍｍ、Ｒ方向（半径方向）長さが２０ｍｍ、厚みが４．５ｍｍのメープル（以下、メープル（Ｌ）という）を２枚（サンプルＮｏ．１、２）用意した。
次に、各メープル（Ｌ）を温度１０５℃のオーブンで質量が安定するまで加熱して絶乾状態とし、それぞれ質量を測定した（表１における処理前）。絶乾状態とした各メープル（Ｌ）を、温度２２℃、相対湿度６０％の雰囲気下で質量が安定するまで調湿処理し、以下に示す方法により、それぞれ気乾密度、弾性率を測定し、上述した方法により内部損失（ｔａｎδ）を測定した（表１における処理前）。その結果を表１に示す。
【００５３】
（気乾密度の測定方法）
各メープル（Ｌ）の寸法を、ノギスを用いて測定し、各メープル（Ｌ）の体積を算出した。得られた各メープル（Ｌ）の体積で、各メープル（Ｌ）の質量を除して、気乾密度とした。
（弾性率の測定方法）
両端自由たわみ振動法（矢野等：木材学会誌,32,984-989(1986)）を用いて、共振周波数よりEuller-Bernoulli式で比動的ヤング率を求め、弾性率とした。
【００５４】
（含浸工程）
次に、内部損失を測定した各メープル（Ｌ）を、スオウ抽出成分を０．７質量％含むスオウ溶液に浸漬させた状態で密閉容器に入れ、３０ｈＰａの圧力で一定時間減圧した。その後、常温常圧環境に戻した各メープル（Ｌ）を、一定時間引き続きスオウ溶液に浸漬させた。
その後、スオウ溶液から各メープル（Ｌ）を取り出し、常温常圧環境下で放置する自然乾燥を行い、２枚の実施例１の改質木材を得た。
【００５５】
得られた実施例１の改質木材について、マイクロスコープにて、断面を観察した。その結果、スオウ抽出成分が木材の表面から平均１ｍｍ以上含浸していることが確認された。
【００５６】
「スオウ抽出成分の質量の割合の算出」
このようにして得られた各改質木材を、１０５℃のオーブンで質量が安定するまで加熱して絶乾状態とし、それぞれ質量を測定（表１における処理後）し、処理前との変化率［｛（処理後−処理前）／処理前｝×１００（％）］およびその平均値を求め、木材の質量に対する改質木材中のスオウ抽出成分の質量の割合とした。
【００５７】
さらに、絶乾状態とした各改質木材を、温度２２℃、相対湿度６０％の雰囲気下で質量が安定するまで調湿処理し、上述した方法により、気乾密度、弾性率、内部損失を測定し、処理前との変化率［｛（処理後−処理前）／処理前｝×１００（％）］およびその平均値を求めた（表１における処理後）。その結果を表１に示す。
【００５８】
【表１】
2020179547.tif 000002
【００５９】
「実施例２」
木材として、Ｌ方向（繊維方向）長さが２０ｍｍ、Ｒ方向（半径方向）長さが１８０ｍｍ、厚みが４．５ｍｍのメープル（以下、メープル（Ｒ）という）を２枚（サンプルＮｏ．１、２）用いたこと以外は、実施例１と同様にして、実施例２の改質木材を得た。
【００６０】
「実施例３」
実施例１と同様にして抽出工程を行うことにより得られたスオウ溶液を加熱して、スオウ溶液中に含まれる水を蒸発させて、スオウ抽出成分を１．８質量％含むスオウ溶液を得た。得られたスオウ抽出成分を１．８質量％含むスオウ溶液を用いたこと以外は、実施例１と同様にして、実施例３の改質木材を得た。
【００６１】
「実施例４」
木材として、メープル（Ｒ）を用いたこと以外は、実施例３と同様にして、実施例４の改質木材を得た。
【００６２】
「実施例５」
実施例１と同様にして抽出工程を行うことにより得られたスオウ溶液を加熱して、スオウ溶液中に含まれる水を蒸発させて、スオウ抽出成分を５．１質量％含むスオウ溶液を得た。得られたスオウ抽出成分を５．１質量％含むスオウ溶液を用いたこと以外は、実施例１と同様にして、実施例５の改質木材を得た。
【００６３】
「実施例６」
木材として、メープル（Ｒ）を用いたこと以外は、実施例６と同様にして、実施例６の改質木材を得た。
【００６４】
実施例２〜実施例６で使用した各メープル（Ｒ）について、実施例１と同様にして、質量、気乾密度、弾性率、内部損失を測定（表１における処理前）した。
【００６５】
また、実施例２〜実施例６の改質木材について、実施例１と同様にして、断面を観察した。その結果、いずれの改質木材についても、スオウ抽出成分が木材の表面から平均１ｍｍ以上含浸していることが確認された。
また、実施例１と同様にして、絶乾状態とした実施例２〜実施例６の各改質木材の質量を測定（表１における処理後）し、処理前との変化率およびその平均値を求め、スオウ抽出成分の質量の割合を算出した。
【００６６】
さらに、絶乾状態とした実施例２〜実施例６の各改質木材を、温度２２℃、相対湿度６０％の雰囲気下で質量が安定するまで調湿処理し、実施例１と同様にして、気乾密度、弾性率、内部損失を測定し、処理前との変化率およびその平均値を求めた（表１における処理後）。その結果を表１に示す。
【００６７】
表１に示すように、メープル（Ｌ）およびメープル（Ｒ）をスオウ抽出液に浸漬させて、スオウ抽出成分を含浸させることにより、メープル（Ｌ）およびメープル（Ｒ）の内部損失が低減することが確認できた。
また、木材としてメープル（Ｒ）を用いた場合、メープル（Ｌ）を用いた場合よりも内部損失の変化率の絶対値が大きく、スオウ抽出成分を含浸させることによる内部損失の低減効果が大きいことが分かった。
また、実施例１〜実施例６の結果から、スオウ抽出成分を多く含むスオウ抽出液を用いたものほど、内部損失が大きく低減することが分かった。
【００６８】
「実施例７」
実施例１の各改質木材を、温度３５℃、相対湿度９５％の雰囲気下で質量が安定するまで調湿処理し、上述した方法により、気乾密度、弾性率、内部損失を測定し、その平均値を求めた（表２における処理後）。その結果を表２に示す。
「実施例８」
実施例２の各改質木材を、温度３５℃、相対湿度９５％の雰囲気下で質量が安定するまで調湿処理し、上述した方法により、気乾密度、弾性率、内部損失を測定し、その平均値を求めた（表２における処理後）。その結果を表２に示す。
【００６９】
「実施例９」
実施例３の各改質木材を、温度３５℃、相対湿度９５％の雰囲気下で質量が安定するまで調湿処理し、上述した方法により、気乾密度、弾性率、内部損失を測定し、その平均値を求めた（表２における処理後）。その結果を表２に示す。
「実施例１０」
実施例４の各改質木材を、温度３５℃、相対湿度９５％の雰囲気下で質量が安定するまで調湿処理し、上述した方法により、気乾密度、弾性率、内部損失を測定し、その平均値を求めた（表２における処理後）。その結果を表２に示す。
【００７０】
「実施例１１」
実施例５の各改質木材を、温度３５℃、相対湿度９５％の雰囲気下で質量が安定するまで調湿処理し、上述した方法により、気乾密度、弾性率、内部損失を測定し、その平均値を求めた（表２における処理後）。その結果を表２に示す。
【００７１】
【表２】
2020179547.tif 000003
【００７２】
「比較例１」
メープル（Ｌ）を２枚（サンプルＮｏ．１、２）用意し、温度３５℃、相対湿度９５％の雰囲気下で質量が安定するまで調湿処理し、それぞれ実施例１と同様にして、気乾密度、弾性率、内部損失を測定し、平均値を求めた（表２における処理前）。その結果を表２に示す。
【００７３】
「比較例２」
メープル（Ｒ）を２枚（サンプルＮｏ．１、２）用意し、温度３５℃、相対湿度９５％の雰囲気下で質量が安定するまで調湿処理し、それぞれ実施例１と同様にして、気乾密度、弾性率、内部損失を測定し、平均値を求めた（表２における処理前）。その結果を表２に示す。
【００７４】
表２に示すように、メープル（Ｌ）およびメープル（Ｒ）をスオウ抽出液に浸漬させて、スオウ抽出成分を含浸させることにより、温度３５℃、相対湿度９５％の雰囲気下におけるメープル（Ｌ）およびメープル（Ｒ）の内部損失が低減することが確認できた。
【００７５】
「実施例２１」
木材として、Ｌ方向（繊維方向）長さが１８０ｍｍ、Ｒ方向（半径方向）長さが２０ｍｍ、厚みが４．５ｍｍのスプルース（以下、スプルース（Ｌ）という）を２枚用いたこと以外は、実施例３と同様にして、実施例２１の改質木材を得た。
「実施例２２」
木材として、Ｌ方向（繊維方向）長さが２０ｍｍ、Ｒ方向（半径方向）長さが１８０ｍｍ、厚みが４．５ｍｍのスプルース（以下、スプルース（Ｒ）という）を２枚用いたこと以外は、実施例４と同様にして、実施例２２の改質木材を得た。
【００７６】
「実施例２３」
木材として、Ｌ方向（繊維方向）長さが１８０ｍｍ、Ｒ方向（半径方向）長さが２０ｍｍ、厚みが４．５ｍｍのバーチ（樺）（以下、バーチ（Ｌ）という）を２枚用いたこと以外は、実施例３と同様にして、実施例２３の改質木材を得た。
「実施例２４」
木材として、Ｌ方向（繊維方向）長さが２０ｍｍ、Ｒ方向（半径方向）長さが１８０ｍｍ、厚みが４．５ｍｍのバーチ（以下、バーチ（Ｒ）という）を２枚用いたこと以外は、実施例４と同様にして、実施例２４の改質木材を得た。
【００７７】
「実施例２５」
木材として、Ｌ方向（繊維方向）長さが１８０ｍｍ、Ｒ方向（半径方向）長さが２０ｍｍ、厚みが４．５ｍｍのビーチ（ブナ）（以下、ビーチ（Ｌ）という）を２枚用いたこと以外は、実施例３と同様にして、実施例２５の改質木材を得た。
「実施例２６」
木材として、Ｌ方向（繊維方向）長さが２０ｍｍ、Ｒ方向（半径方向）長さが１８０ｍｍ、厚みが４．５ｍｍのビーチ（以下、ビーチ（Ｒ）という）を２枚用いたこと以外は、実施例４と同様にして、実施例２６の改質木材を得た。
【００７８】
「実施例２７」
木材として、Ｌ方向（繊維方向）長さが１８０ｍｍ、Ｒ方向（半径方向）長さが２０ｍｍ、厚みが４．５ｍｍのマホガニー（以下、マホガニー（Ｌ）という）を２枚用いたこと以外は、実施例３と同様にして、実施例２７の改質木材を得た。
「実施例２８」
木材として、Ｌ方向（繊維方向）長さが２０ｍｍ、Ｒ方向（半径方向）長さが１８０ｍｍ、厚みが４．５ｍｍのマホガニー（以下、マホガニー（Ｒ）という）を２枚用いたこと以外は、実施例４と同様にして、実施例２８の改質木材を得た。
【００７９】
「実施例２９」
木材として、Ｌ方向（繊維方向）長さが１８０ｍｍ、Ｒ方向（半径方向）長さが２０ｍｍ、厚みが４．５ｍｍのウォルナット（以下、ウォルナット（Ｌ）という）を２枚用いたこと以外は、実施例３と同様にして、実施例２９の改質木材を得た。
「実施例３０」
木材として、Ｌ方向（繊維方向）長さが２０ｍｍ、Ｒ方向（半径方向）長さが１８０ｍｍ、厚みが４．５ｍｍのウォルナット（以下、ウォルナット（Ｒ）という）を２枚用いたこと以外は、実施例４と同様にして、実施例３０の改質木材を得た。
【００８０】
実施例２１〜実施例３０で使用した各木材について、実施例１と同様にして、質量、気乾密度、弾性率、内部損失を測定（表３および表４における処理前）した。
また、実施例２１〜実施例３０の改質木材について、実施例１と同様にして、断面を観察した。その結果、いずれの改質木材についても、スオウ抽出成分が木材の表面から平均１ｍｍ以上含浸していることが確認された。
また、実施例１と同様にして、絶乾状態とした実施例２１〜実施例３０の各改質木材の質量を測定（表３および表４における処理後）し、処理前との変化率およびその平均値を求め、スオウ抽出成分の質量の割合を算出した。
【００８１】
さらに、絶乾状態とした実施例２１〜実施例３０の各改質木材を、温度２２℃、相対湿度６０％の雰囲気下で質量が安定するまで調湿処理し、実施例１と同様にして、気乾密度、弾性率、内部損失を測定し、処理前との変化率およびその平均値を求めた（表３および表４における処理後）。その結果を表３および表４に示す。
また、表３に、メープルを用いた実施例３および実施例４の結果も併せて示す。
【００８２】
【表３】
2020179547.tif 000004
【００８３】
【表４】
2020179547.tif 000005
【００８４】
表３および表４に示すように、実施例３および実施例４、実施例２１〜実施例３０で使用した各木材をスオウ抽出液に浸漬させて、スオウ抽出成分を含浸させることにより、内部損失が低減することが確認できた。
【符号の説明】
【００８５】
１  アコースティックギター（楽器）、２  ボディ、３  指板。
【図１】
2020179547.tif 000006